(57)【要約】【課題】  外観に優れ、降雨などによって浸潤状態になっても糊や両面テープとの接着力が低下せず、しかも軽量でリサイクル性に優れた掲示板用繊維ボードの提供。【解決手段】  再生ペットボトルのリサイクルポリエステル繊維製不織布を熱間プレス成形と冷間プレス成形により、両面表面層を硬化させ、全体として剛性を有し、かつ、表面平滑性及び平行度を有するポリエステル繊維製ボードの少なくとも片面に、降雨などによって浸潤状態になっても糊や両面テープとの接着力が低下しない性質を有する熱可塑性樹脂フィルムを熱融着させた繊維ボード掲示板。【選択図】        図２
2006088610.tif 000002
【特許請求の範囲】
【請求項１】
再生ペットボトルのリサイクルポリエステル繊維製不織布を熱間プレス成形と冷間プレス成形により、両面表面層を硬化させ、全体として剛性を有し、かつ、表面平滑性及び平行度を有するポリエステル繊維製ボードの少なくとも片面に、降雨などによって浸潤状態になっても糊や両面テープとの接着力が低下しない性質を有する熱可塑性樹脂フィルムを熱融着させた繊維ボード掲示板。
【請求項２】
上記の熱可塑性樹脂フィルムが、融点１３５〜２００℃以下の熱可塑性樹脂５重量％〜９５重量％および融点１３５〜２００℃以上の熱可塑性樹脂９５重量％〜５重量％の樹脂組成物からなる膜厚１０μｍ以上のフィルムである請求項１の繊維ボード掲示板。
【請求項３】
上記の熱可塑性樹脂フィルムが、融点が１３５〜２００℃以下である３μｍ以上の熱可塑性樹脂の層と、融点が１３５〜２００℃以上である層との、少なくとも２つの層を有する積層フィルムである請求項１の繊維ボード掲示板。
【請求項４】
上記の熱可塑性樹脂フィルムが、該繊維ボードと同質の再生ペットボトルのリサイクルポリエステルフィルムである請求項１ないし３のいずれかの繊維ボード掲示板。
【発明の詳細な説明】
【技術分野】
【０００１】
本発明は、リサイクル性に優れた繊維ボード掲示板に関し、より具体的には外観に優れ、降雨などによって浸潤状態になっても糊や両面テープとの接着力が低下せず、しかも軽量で少なくとも片面に熱可塑性樹脂フィルムを熱融着させた掲示板用繊維ボードに関する。
【背景技術】
【０００２】
ポスターを貼る掲示板やＣＤ店に展示している広告用ＰＯＰ板等は、材料別に「木製ボード」、「紙製ボード」、「繊維性ボード」に大別される。
【０００３】
木製ボードは、木材を原料としているため、ポリスチレン発泡系ボードと比較して密度が高くなるため、重く持ち運びが困難であるだけでなく、作業時に木材の繊維状部分が皮膚に刺さるなどの問題もあり、取り扱いに不便であった。
また、降雨時に木目が表面に透けて見え、ポスターの記載事項が不明瞭になる欠点があった。そこで、木目が透けるのを防ぐために、木製ボードに不透明フィルムを接着剤で貼り付ける掲示板が提案されている（特許文献１）。
【０００４】
紙製ボードは、雨に晒されて浸潤状態になった場合、紙自体の強度が低下し、表面の紙一枚が容易に破れ、その際には貼り付けているポスターも容易に剥がれてしまうという問題があった。そこで、耐水性を向上させた紙からなる紙製ボード、表面に耐水性を有する熱可塑性樹脂フィルムを貼り付けた紙製ボードが提案されている（特許文献２）。
【０００５】
繊維製ボードは、軽量であり、釘打ちも可能であることから、取り扱いに優れている。しかし、表面が繊維質のため、浸潤時に糊や両面テープとの接着力が低下するという問題がある。また、繊維質の表面に印刷することは困難である。そこで、不織布を用いた繊維製ボードが提案されている（特許文献３）。
【特許文献１】特開平５−７２９８５号公報
【特許文献２】特開平７−３３４１０４号公報
【特許文献３】特開２００２−３０９４７２号公報
【発明の開示】
【発明が解決しようとする課題】
【０００６】
特許文献１の発明は、木目が透ける欠点は改善されているものの、重くて扱い難いという欠点は改善されていない。また、上記接着剤を使用することは、環境面で好ましくない。
【０００７】
特許文献２の発明は、耐水性は向上されているものの、長時間の浸潤状態で物性が低下することは解決されていない。また、紙と紙を貼り合わせてボードを作成する際には多量の接着剤を必要とし、環境面で好ましくない。一方、熱可塑性樹脂フィルムを紙製ボードに接着し、押出ラミネートしたものあるが、押出ラミネートには専用の設備を必要であり、製造は高コストとなる。また、紙とプラスチックという異なる材料から構成される複合ボードであるため、リサイクル時には分別する手間が生じる。
分別の手間を省くためにプラスチック樹脂ボードを利用することも考えられるが、重くて取扱いが悪く、熱により変形するといった問題がある上、回収後のリサイクルも困難である。
【０００８】
特許文献３の発明は、表面が繊維質であるため、接着力の面で問題があり、特に雨天時の浸潤時に糊や両面テープの接着力が低下する。
【０００９】
特に、選挙用掲示ボードのように短期間に屋外で使用される掲示ボード場合、リサイクル性に優れること、雨で濡れてもボードの模様が透けて見えず、接着力が維持できることが必須の要件となる。
【００１０】
上記問題を鑑み、本発明は、外観に優れ、降雨などによって浸潤状態になっても糊や両面テープとの接着力が低下せず、しかも軽量でリサイクル性に優れた掲示板用繊維ボードを提供することを目的とする。
【発明の効果】
【００１１】
本発明は、本体の繊維ボード及び表面を覆うフィルムが同一素材から構成されるため、リサイクル時に分別を必要としない。
【００１２】
本発明は、本体が繊維ボードであるため、耐水性に優れる。しかも、表面がフィルムであるため、サインペン等を用いて書込み・消去を行うことができる。
【００１３】
製造工程においては、繊維ボードの表面に熱可塑性樹脂を熱融着することにより、製造することができるため、特別な設備を必要とせず、コスト面で優れる。また、接着剤を全く必要としないため、環境への影響という点で他のボードと比べ優れる。
【課題を解決するための手段】
【００１４】
上記課題を解決するために、本発明は再生ペットボトルのリサイクルポリエステル繊維製不織布を用いて製造した繊維ボードに、同一素材を用いてラミネートを施すことにより、リサイクル性に優れ、耐水性に強く軽量な繊維ボード掲示板を提供することを可能としている。
【００１５】
すなわち、第１の発明は、再生ペットボトルのリサイクルポリエステル繊維製不織布を熱間プレス成形と冷間プレス成形により、両面表面層を硬化させ、全体として剛性を有し、かつ、表面平滑性及び平行度を有するポリエステル繊維製ボードの少なくとも片面に、降雨などによって浸潤状態になっても糊や両面テープとの接着力が低下しない性質を有する熱可塑性樹脂フィルムを熱融着させた繊維ボード掲示板である。
【００１６】
第２の発明は、第１の発明において、上記の熱可塑性樹脂フィルムが、融点１３５〜２００℃以下の熱可塑性樹脂５重量％〜９５重量％および融点１３５〜２００℃以上の熱可塑性樹脂９５重量％〜５重量％の樹脂組成物からなる膜厚１０μｍ以上のフィルムであることを特徴とする。
【００１７】
第３の発明は、第１の発明において、上記の熱可塑性樹脂フィルムが、融点が１３５〜２００℃以下である３μｍ以上の熱可塑性樹脂の層と、融点が１３５〜２００℃以上である層との、少なくとも２つの層を有する積層フィルムであることを特徴とする。
【００１８】
第４の発明は、第１ないし第３のいずれかの発明において、上記の熱可塑性樹脂フィルムが、該繊維ボードと同質の再生ペットボトルのリサイクルポリエステルフィルムであることを特徴とする。
【発明を実施するための最良の形態】
【００１９】
本発明の繊維ボードの材料としては、リサイクル用途の提言が切望されている廃ペットボトルからの再生繊維を利用することが考えられる。
廃ペットボトルからの繊維ボード製造方法は、廃ペットボトルからの太さ１７デニールの再生繊維であるポリエステル製繊維５０〜９０％に対して、低融点繊維を絡めた太さ４デニールのポリエステル繊維５０〜１０％を配合し、混合した後、ほぐし工程、すき工程を経て、積層成形して、多孔質材料であるポリエステル繊維製不織布を製造し、これを１３５〜２００℃の温度で、３〜３０ＭＰａの圧力で、１０秒〜５分間熱間プレス成形した後、０〜４０℃の温度で、３〜３０ＭＰａの圧力で、熱間プレスと同時間冷間プレス成形することにより、両面表面層を硬化させ、全体として剛性を有し、かつ、表面平滑性及び平行度を有するボードに仕上げるというものである。
【００２０】
熱融着させるフィルムの次の特性を有するものである。
(1)膜厚は１０μｍ以上であること。
（理由）繊維ボード表面にフィルムを熱融着させる際、溶融したフィルムの樹脂が繊維に絡みつくことで接着強度が得られると思われ、１０μｍ以下ではフィルムと繊維ボードの接着強度が不足するため。
また、１０μｍ以下のフィルムを溶融させて繊維ボードに接着させた場合、繊維ボードのフィルム面の平滑性が低下し、印刷適性が低下する。
ただし、膜厚はいくら厚くても同様の効果は得られるが、コスト、環境負荷などを考慮すると、できる限り薄い方が好ましい。
【００２１】
(2)融点の異なる樹脂からなること
融点の異なる樹脂からなるフィルムの製造方法には、つぎの２つがある。
一）融点が１３５〜２００℃以下である熱可塑性樹脂が５重量％〜９５重量％であり、融点が１３５〜２００℃以上である熱可塑性樹脂が９５重量％〜５重量％の範囲であるフィルム。
二）融点が１３５〜２００℃以下である熱可塑性樹脂の層と、融点が１３５〜２００℃以上である層との、少なくとも２つの層を有する積層フィルム。
ただし、熱融着時は融点が低い方の熱可塑性樹脂の層が繊維ボードとの接着層となるため、融点が低い方の熱可塑性樹脂の層は少なくとも３μｍの膜厚が必要となる。３μｍ以下では繊維ボードとの接着力が得られない。融点が高い方の膜厚はいくら厚くても同様の効果は得られるが、コスト、環境負荷などを考慮すると、できる限り薄い方が好ましい。
【実施例】
【００２２】
本実施例に係るフィルムボードと、従来例である不織布ボード、紙ボード、類似ボードにおいて、接着強度の比較を行ったところ、下記表１のとおりとなった。上から１行目は強力両面テープを用いてドライ環境で接着強度を行った結果であり、２行目は強力両面テープを用いてウェット環境で接着強度を行った結果である。３〜４行目はスポンジ両面テープにおけるドライ・ウェット環境での結果、５〜６行目は普通両面テープにおけるドライ・ウェット環境での結果、７〜８行目はセロハンテープにおけるドライ・ウェット環境での結果である。これらの結果を棒グラフに示したものが図１であり、図２は本実施例のフィルムボードのサンプル写真である。
以上のとおり、本実施例のフィルムボードは、強力両面テープにおいては最も優れた接着力を奏し、他のテープにおいても同等若しくは平均以上の接着力を奏することを確認することができた。耐久性、コスト性、リサイクル性を勘案すると本発明の意義は大きい。
【表１】
2006088610.tif 000003
【産業上の利用可能性】
【００２３】
可塑性樹脂フィルムの材料及び繊維ボードに、リサイクルPET樹脂を使用することにより、近年問題となっているペットボトルの有効なリサイクルモデルを提供することができる。
【図面の簡単な説明】
【００２４】
【図１】材質の異なるボードにおける接着強度の比較結果である。
【図２】本実施例に係るフィルムボードのサンプル写真である。
【図１】
2006088610.tif 000004
【図２】
2006088610.tif 000005